(57)【特許請求の範囲】
【請求項１】
鉄筋コンクリート部材打設用の型枠の内部の適所に温度センサを設置して、当該温度センサがコンクリート内部に埋設されるように型枠内へコンクリートを打設する工程と、
型枠内のコンクリートを養生し、鉄筋コンクリート部材を形成する工程と、
当該コンクリートと同等に配合されたコンクリートを用いて作成したコンクリート供試体を、当該鉄筋コンクリート部材と同じ温度履歴を有するように温度管理をしながら追従養生させる工程と、
上記コンクリート供試体の２つの端面を被挟持面として挟持手段で挟み付け、コンクリート供試体の強度試験を行う工程とからなり、
コンクリート供試体の強度試験の結果から鉄筋コンクリート部材の強度を推定する方法であって、
上記温度管理は、通電手段により、コンクリート供試体の被挟持面全体に均等に通電してコンクリート供試体を加熱することにより行い、鉄筋コンクリート部材とコンクリート供試体とが同じ温度履歴を持つように、上記温度センサの出力に応じて、通電手段への通電量を制御するようにしており、
前記鉄筋コンクリート部材の養生工程として、当該鉄筋コンクリート部材を前記型枠内で蒸気養生させており、
前記鉄筋コンクリート内に埋設された同一の温度センサの出力に応じて、養生槽内に相互に熱干渉しないように断熱状態で収納された複数のコンクリート供試体に対して前記温度管理を行うことを特徴とする、コンクリートの強度推定方法。
【請求項２】
鉄筋コンクリート部材打設用の型枠の内部の適所に温度センサを設置して、当該温度センサがコンクリート内部に埋設されるように型枠内へコンクリートを打設する工程と、
型枠内のコンクリートを養生し、鉄筋コンクリート部材を形成する工程と、
当該コンクリートと同等に配合されたコンクリートを用いて作成したコンクリート供試体を、当該鉄筋コンクリート部材と同じ温度履歴を有するように温度管理をしながら追従養生させる工程と、
上記コンクリート供試体の２つの端面を被挟持面として挟持手段で挟み付け、コンクリート供試体の強度試験を行う工程とからなり、
コンクリート供試体の強度試験の結果から鉄筋コンクリート部材の強度を推定する方法であって、
上記温度管理は、通電手段により、コンクリート供試体の被挟持面全体に均等に通電してコンクリート供試体を加熱することにより行い、鉄筋コンクリート部材とコンクリート供試体とが同じ温度履歴を持つように、上記温度センサの出力に応じて、通電手段への通電量を制御するようにしており、
上記鉄筋コンクリート部材をプレキャスト部材とするとともに、このプレキャスト部材には操作用治具の基端側のインサート部が埋め込まれており、そのインサート部付近に上記温度センサを埋設したことを特徴とする、
請求項１記載のコンクリートの強度推定方法。
【請求項３】
上記鉄筋コンクリート部材の養生期間中に温度センサの出力データを記録し、この記録に基づいて、コンクリート供試体の温度履歴を鉄筋コンクリート部材と同じ温度履歴を再現されるようにしたことを特徴とする、
請求項１又は請求項２に記載のコンクリートの強度推定方法。
【請求項４】
鉄筋コンクリート部材への埋設用の温度センサと、
養生中のコンクリートを通電により加熱できるように形成した、コンクリート供試体の養生槽と、
温度センサの出力に応じて、養生槽の通電量を制御するコントローラと、
を具備し、
上記養生槽は、表面の一部に開口面を有する型穴を設けた筐体と、その開口面を塞ぐ蓋と、を具備し、
型穴の底面側と開口面側とにそれら各面のほぼ全体に亘る電極板を介して型穴内のコンクリート供試体へ通電することができる通電手段を備え、
上記筐体の表面に複数の型穴を設け、相互の型穴相互で熱の干渉がないように断熱処理を行うとともに、各型穴の両電極板を、電源に対して並列的に接続したことを特徴とする、養生装置。
【発明の詳細な説明】
【技術分野】
【０００１】
本発明は、コンクリートの強度推定方法及び養生装置に関する。
【背景技術】
【０００２】
プレキャストコンクリート等の工場では、強度発現を促進して製造・出荷を早めるために蒸気養生やオートクレーブ養生による加熱を行う。工場では部材コンクリートの強度管理のために、部材と同じコンクリートで製作し部材と同じ養生をした円柱供試体の圧縮強度を確認している。
しかしながら、部材厚が大きな柱や梁部材では中心部の中心履歴が表面付近の温度履歴や円柱供試体の温度履歴と大きく異なるために、強度も異なるから、部材と同一の養生をした供試体の圧縮強度を部材コンクリートの中心付近との圧縮強度と同等とみなせない。
プレキャストコンクリートに係るものではないが、特許文献１は、トンネルなどの工事現場で打設したコンクリートの温度を測定し、同じ温度履歴を持つようにコンクリート供試体を養生（水中養生）し、この供試体の圧縮強度試験を行うことを開示している。
【先行技術文献】
【特許文献】
【０００３】
【特許文献１】特開平１１−２７１３０１
【特許文献２】特公昭５０−５７２９
【発明の概要】
【発明が解決しようとする課題】
【０００４】
コンクリートの部材の製造工程では効率性の向上のためにコンクリートの打込みから硬化後に脱型するまでの期間や所要の品質が得られるまでの養生期間の短縮が求められている。近年では注水から３時間程度で脱型・吊り上げが可能な程度の硬度に到達し得る速硬コンクリートも開発されている。しかしながらこれらのコンクリートは製造管理時に、個々のコンクリート部材が実際に所要の強度に到達しているか否かは確認しなければ判らない。
【０００５】
特許出願人の行った試験では、短時間に所定の温度まで加熱して養生を完了することを想定した場合には、鉄筋コンクリート部材と通常の直径１００ｍｍで高さ２００ｍｍの円柱状のコンクリート供試体を同じ場所に置いて同時に外部から熱を加えるという従来の方法の場合には、鉄筋コンクリート部材の内部の温度（図１０のＴｖ（ｂ１）〜Ｔｖ（ｂ３）参照）と、直径１００ｍｍで高さ２００ｍｍの円柱状のコンクリート供試体の温度（図１０のＴｖ（ｂ１）〜Ｔｖ（ｂ３）参照）には大きな違いが生じてしまい、温度管理が難しいということが判った。これは、外部から加熱する際、寸法が大きい鉄筋コンクリート部材は、熱容量が大きいので、温度が上がりにくく、また、コンクリート供試体の表面と中央部との間に温度差を生じる。一方、直径１００ｍｍで高さ２００ｍｍの小さな形状で熱容量の小さいコンクリート供試体は、外部からの加熱とともに温度が上がり、この温度が上がることで水和反応が一気に進展し、加熱温度（図１０のＴｒ）よりも高い温度になっていると考えられる。従来の方法では温度条件が異なるため、当然、セメントの水和反応の進行が異なってくる。結果として強度発現も全く違ったものになることから、従来の方法では精度よく強度管理することが容易ではない。
【０００６】
水中養生や蒸気養生の代わりに、水を含む養生中のコンクリートへ通電し、ジュール熱により加熱する電気養生も知られている。特許文献２は、縦向きの電極板と鉄製仕切り板とを交互に配列した構造物の側面と底面とを閉塞して、電極板と仕切り板との間にコンクリートを流し込み、電気養生してプレキャストコンクリート版を製造する技術を開示する。しかしながら特許文献２は、電気養生を追従養生による強度推定方法に適用することを開示しておらず、その際に如何なる装置・方法をとればよいのかを何も示唆していない。
【０００７】
本発明の第１の目的は、鉄筋コンクリート部材の強度の推定方法であって、当該部材に対して追従してコンクリート供試体の温度を追従養生するときに、当該供試体を均等に加熱できるものを提供することである。
本発明の第２の目的は、鉄筋コンクリート部材のうち特に応力の作用が大きい部位の強度をピンポイントに推定できる、鉄筋コンクリート部材の推定方法を提供することである。
本発明の第３の目的は、速硬性のコンクリートを使用して蒸気養生したときにコンクリート部材の吊り上げが可能となる時期を精度よく決定できる、鉄筋コンクリート部材の推定方法を提供することである。
本発明の第４の目的は、鉄筋コンクリート部材に対してコンクリート供試体の温度を精度よく追従させることができる、養生装置を提案することである。
【課題を解決するための手段】
【０００８】
まず本発明の基本的構成を説明する。
この基本的構成は、
鉄筋コンクリート部材打設用の型枠の内部の適所に温度センサを設置して、当該温度センサがコンクリート内部に埋設されるように型枠内へコンクリートを打設する工程と、
型枠内のコンクリートを養生し、鉄筋コンクリート部材を形成する工程と、
当該コンクリートと同等に配合されたコンクリートを用いて作成したコンクリート供試体を、当該鉄筋コンクリート部材と同じ温度履歴を有するように温度管理をしながら追従養生させる工程と、
上記コンクリート供試体の２つの端面を被挟持面として挟持手段で挟み付け、コンクリート供試体の強度試験を行う工程とからなり、
コンクリート供試体の強度試験の結果から鉄筋コンクリート部材の強度を推定する方法であって、
上記温度管理は、通電手段により、コンクリート供試体の被挟持面全体に均等に通電してコンクリート供試体を加熱することにより行い、鉄筋コンクリート部材とコンクリート供試体とが同じ温度履歴を持つように、上記温度センサの出力に応じて、通電手段への通電量を制御するようにしたことである。
【０００９】
前記基本的構成では、鉄筋コンクリート部材に対してコンクリート供試体の追従養生により、当該鉄筋コンクリート部材の強度を推定する方法を提案しており、養生の手法として電気養生を用いるものである。すなわち、コンクリート供試体が有する２つの被挟持面に対して均等に通電をするようにしている。具体的は、柱状の空洞（型穴１４）内の上側及び下側に底板乃至蓋板を兼ねる電極板を設置し、それら電極板全体を通じて通電すればよい。
なお、 「鉄筋コンクリート部材」とは、一つの型枠を用いて一度に成形されるコンクリート製成形物という程度の意味であり、プレキャストコンクリートの他、現場打ちのコンクリートも該当する。鉄骨鉄筋コンクリート部材、プレストレストコンクリート部材等も含まれる概念である。
【００１０】
第１の手段は、前記基本的構成を有し、かつ
前記鉄筋コンクリート部材の養生工程として、当該鉄筋コンクリート部材を前記型枠内で蒸気養生させており、
前記鉄筋コンクリート内に埋設された同一の温度センサの出力に応じて、養生槽内に相互に熱干渉しないように断熱状態で収納された複数のコンクリート供試体に対して前記温度管理を行う。
本手段では、鉄筋コンクリート部材の養生期間の或る段階で一つのコンクリート供試体Ｓの強度試験を行い、必要な強度に足りなければ、さらに鉄筋コンクリート部材Ｍの養生を続けて、次の段階でさらに強度試験を行うことができる。
【００１１】
２の手段は、前記基本的構成を有し、
上記鉄筋コンクリート部材をプレキャスト部材とするとともに、このプレキャスト部材には操作用治具の基端側のインサート部が埋め込まれており、そのインサート部付近に上記温度センサを埋設している。
【００１２】
本手段は、図５に示すようにプレキャスト部材に操作用治具Ｊの基端側のインサート部ｊ１を埋め込み、このインサート部ｊ１の付近に第１温度センサ５を埋設することを提案する。“インサート部の付近に埋設する”とは、プレキャスト部材を吊り上げてストックヤード等への移動（操作）する際に、インサートが引っ張られ、コンクリートが引き抜かれるのを押さえるように抵抗しているので、インサート付近のコンクリートの強度発現の状態を把握しておくことが重要という意味である。このときに応力が生じる位置に操作用治具Ｊを設け、強度の発現状態を把握することが求められるので、第１温度センサ５を、できる限りインサート部ｊ１の近傍に設ける意味である。吊り上げると部材に曲げ応力が生じる。曲げ応力が大きくなるのは、吊り上げの支点となるインサートの位置（上面）と、インサートとインサートの中間の位置の下面（底面）となる。因みに、このような個所として部材表面から５〜３０ｍｍの表層部に設けても、好適に実施できる。具体的には発明の詳細な説明で述べる。
【００１３】
第３の手段は、第１の手段又は第２の手段を有し、
上記鉄筋コンクリート部材の養生期間中に温度センサの出力データを記録し、この記録に基づいて、コンクリート供試体の温度履歴を鉄筋コンクリート部材と同じ温度履歴を再現されるようにしている。
【００１４】
本手段では、鉄筋コンクリート部材の養生期間中に温度センサから出力された温度データの記録に基づいて、鉄筋コンクリート部材と同じ温度履歴をコンクリート供試体に与えて養生させ、強度の推定を行うことを提案している。この方法では、事前に強度の発現状態を推定する場合にも有効であるので、鉄筋コンクリート部材の養生作業とコンクリート供試体の養生作業とを必ずしも同時並行して行う必要がない。
【００１５】
第４の手段は、養生装置であり、
鉄筋コンクリート部材への埋設用の温度センサと、
養生中のコンクリートを通電により加熱できるように形成した、コンクリート供試体の養生槽と、
温度センサの出力に応じて、養生槽の通電量を制御するコントローラと、
を具備し、
上記養生槽は、表面の一部に開口面を有する型穴を設けた筐体と、その開口面を塞ぐ蓋と、を具備し、
型穴の底面側と開口面側とにそれら各面のほぼ全体に亘る電極板を介して型穴内のコンクリート供試体へ通電することができる通電手段を備えており、
上記筐体の表面に複数の型穴を設け、相互の型穴相互で熱の干渉がないように断熱処理を行うとともに、各型穴の両電極板を、電源に対して並列的に接続している。
いる。
【００１６】
本手段は、図１及び図４に示すように、温度センサ５、６と養生槽１０とコントローラ２とを具備する養生装置を提案している。養生槽１０は、型穴１４の底面側と開口面側とにそれら各面のほぼ全体に亘る電極板２２、２４を配置し、これら電極板２２、２４を介して型穴内のコンクリート供試体へ通電するようにしている。
【００１８】
また本手段では、複数の型穴１４同士の間で熱干渉が生じないように断熱処理をしている。このように構成することのメリットは、次の通りである。
第１に、一般の１００〜２００Ｖの電源で複数の供試体を同じ条件で通電し加熱養生することができる。
第２に、同じ加熱条件の供試体が作成できるので、３時間後に試験をして所要の強度が満足できていなかった場合、例えば、その１５分後用、３０分後用の供試体を作成し、それぞれに全く同じ履歴で加熱養生された供試体として見做し、これらを用いて圧縮強度を評価することができる。
因みに、上記段落において「〜（時間又は分）後用」とあるのは、圧縮強度試験では、その都度、供試体Ｓは破壊されるので、再利用ができず、よって、鉄筋コンクリート部材Ｍ毎に「〜用」とした同じ履歴で加熱養生される供試体Ｓを必要に応じて、数本用意して静置するという意味である。図４はその場合の態様である。また云うまでもなく、第２温度センサ６を埋設してある供試体Ｓは、後述する一組の最後に圧縮強度試験することになる。
【発明の効果】
【００１９】
本発明の基本的構成によれば、コンクリート供試体の被挟持面全体に均一に通電する
から、均等に加熱することができ、正確に部材温度を追従することができるため、より精度の高い品質管理が可能となる。
第１の手段に係る発明によれば、鉄筋コンクリート部材の養生期間の或る段階で一つのコンクリート供試体Ｓの強度試験を行い、必要な強度に足りなければ、さらに鉄筋コンクリート部材Ｍの養生を続けて、次の段階でさらに強度試験を行うことができる。
第２の手段に係る発明によれば、プレキャスト部材に埋め込まれたインサート部の近くに温度センサを埋設したから、インサート部付近の強度を特に確認できる。
第３の手段に係る発明によれば、鉄筋コンクリート部材に埋設した温度センサで観察した温度履歴を記憶するから、後日その温度履歴を再現して追加養生を行うことができる。
第４の手段に係る発明によれば、コンクリート供試体に均一に通電し、加熱することができる。また並列的に接続したので通電量を適切に（例えば適切な通電条件により）コントロールできる。
【図面の簡単な説明】
【００２０】
【図１】本発明の実施形態に係るコンクリートの強度推定方法に使用する養生装置及び養生槽の適用例を示す全体図である。
【図２】図１の適用例で用いられる鉄筋コンクリート部材を示す図であり、同図（ａ）は当該部材を正面方向から説明図、同図（ｂ）は当該部材を側面方向から見た説明図である。
【図３】図１の適用例で使用する本発明の養生装置の斜視図である。
【図４】図３の養生装置の主要部の縦断面図である。
【図５】図１の適用例で使用した鉄筋コンクリート部材の断面図である。
【図６】図５に示す鉄筋コンクリート部材を吊り上げる様子を示す説明図である。
【図７】図３の養生装置を利用して作製されたコンクリート供試体の強度試験の様子を示す説明図である。
【図８】鉄筋コンクリート部材とコンクリート供試体とを同時並行で成形し強度発現を確認する場合の手順を示すフローチャートである。
【図９】実験に使用した供試体（同図（ａ）に示す鉄筋コンクリート部材及び同図（ｂ）に示すコンクリート供試体）における温度測定箇所を示す図である。
【図１０】図９の供試体を使用して供試体の温度の時間変化を実験した結果を示すグラフである。
【図１１】図９の供試体を養生時間と温度との関係を示すグラフであり、同図（ａ）は気中温度養生の場合の関係、同図（ｂ）はジュール加熱養生の場合の関係を示す。
【図１２】図９の供試体を用いて養生の種類と圧縮強度との関係を試験した結果を示すグラフであり、同図（ａ）は空気温度養生の場合を、同図（ｂ）は気中温度養生及び上記ジュール熱養生の場合をそれぞれ示している。
【発明を実施するための最良の形態】
【００２１】
以下、図１から図７に基づいて本発明の実施形態に係るコンクリートの強度推定方法、並びに、コンクリートの養生設備（養生装置を含む）を説明する。説明の都合上、まず養生設備に関して説明する。
【００２２】
養生施設は、プレキャスト鉄筋コンクリート部材である鉄筋コンクリート部材Ｍの養生を行うための養生室Ｒと、コンクリート供試体Ｓの養生を行うための養生装置とからなる。なお、鉄筋コンクリート部材Ｍ、コンクリート供試体Ｓをそれぞれ部材、供試体と云う場合がある。
【００２３】
養生室Ｒは、密閉された空間内で図示しない型枠内にコンクリートを打ち込み、加熱・保温して養生させ、鉄筋コンクリート部材として取り出すことができるように構成されている。養生の手法としては、蒸気養生その他の公知の技術を採用すればよい。コンクリートの種類は、例えば速硬コンクリート、特に少量の速硬性混和剤と加熱養生を併用して注水後の３時間程度で脱型・吊り上げが可能な速硬コンクリートとすることができる。鉄筋コンクリート部材を吊り上げる吊り上げ手段（図示せず）を配置して、底盤から移動することができるように構成する。
【００２４】
プレキャスト鉄筋コンクリート部材にコンクリートを打設するときには、図示しない型枠内に鉄筋を配筋しておき、その中にコンクリートを打設し、養生を行うとよい。また鉄筋コンクリート部材Ｍには、図５に示す操作用治具Ｊの基端側を埋め込んでおくとよい。操作用治具Ｊは、主に鉄筋コンクリート部材Ｍを吊り上げるために用いられ、図示例の場合には、コンクリート内へ埋め込まれるインサート部ｊ１と、このインサート部ｊ１に対してねじ止めされる治具の本体ｊ２とで形成される。図示例のインサート部は、略Ｊ字形のアンカーに形成しているが、その構造は適宜変更することができる。
【００２５】
養生装置は、コントローラ２と、温度測定手段４と、養生槽１０とで構成している。
【００２６】
コントローラ２は、後述の第１温度センサ５で測定された、養生室Ｒ内の鉄筋コンクリート部材Ｍに応じて養生槽１０内のコンクリート供試体Ｓへの通電量を制御し、養生期間中の鉄筋コンクリート部材の温度履歴をコンクリート供試体Ｓに再現できるように構成している。具体的には、後述の第２温度センサ６で測定されたコンクリート供試体Ｓの温度をコントローラにフィードバッグして、コンクリート供試体Ｓの温度を、目標値（鉄筋コンクリート部材Ｍの温度）に近づけるように構成すればよい。
【００２７】
なお、好適な一実施例として、コントローラ２は、図示しない記録装置を有し、養生室Ｒ内の鉄筋コンクリート部材Ｍの温度履歴を記録して、後で温度履歴の記録に基づいてコンクリート供試体Ｓの強度試験を行うようにできるようにしてもよい。
【００２８】
温度測定手段４は、鉄筋コンクリート部材Ｍの温度を測定するための第１温度センサ５と、コンクリート供試体Ｓの温度を測定するための第２温度センサ６とを含む。図示例では、第１温度センサ５及び第２温度センサ６は、それぞれ電気的に上記コントローラ２に結線（接続）されている。図示例では実線で示す電線で接続しているが、その構造は適宜変更することができる。
【００２９】
第１温度センサ５は、熱電対とすることが好適であるが、必ずしも、この構成には限定されない。第１温度センサ５は、鉄筋コンクリート部材Ｍの内部のうち強度を推定したい部位に設置する。図面では、簡単のために一個の熱電対を描いているが、必要に応じて複数個所に設けることができる。また、インサート部のアンカー先端の表面から深さは、吊り上げる際に部材の曲げ応力が最大となる位置の近傍に設けても好適に実施できる。
【００３０】
好適な図示例では、操作用治具Ｊのインサート部付近に埋設しているが、その理由を述べる。インサートの許容引き抜き耐力Ｐは、インサート先端から４５°の角度でコーン破壊すると仮定して得られる上面の投影面積Ａと、コンクリートの圧縮強度σを用いて、Ｐ＝ａ×Ａ×√σ（ａは係数）で表され、最もコンクリートの圧縮強度発現の低いインサート先端付近の圧縮強度で判断しておけば安全側の評価ができることに基づく。
プレキャスト部材を吊り上げる際には、部材に曲げが生じる。部材厚の薄い板状部材の場合は、インサートの引き抜きよりも、部材の曲げによって、所要の強度発現が決まることが多い。具体的には、インサートの引き抜きに堪えるための耐力を満足するためのコンクリートの圧縮強度よりも、必要な曲げ強度から算出される最大引張縁応力をコンクリートの圧縮強度に換算した値の方が高いことが多い。このような場合は、第１温度センサ５を曲げモーメントが最大となる位置の部材表面に設けて強度発現を確認すると良い。安全側に評価するためには部材表面から５〜３０ｍｍに設けると良い。
【００３１】
上記第２温度センサ６は、図４の図示例では、コントローラ２にフィードバックするために、３本の供試体Ｓを一組として供試体Ｓに埋設されているが、鉄筋コンクリート部材Ｍの一つの第１温度センサ５に対し、少なくとも一か所に埋設すれば、好適に実施できる。第２温度センサ６の位置に関しては、図９の実施例でさらに説明する。
【００３２】
なお、ここで追従養生の考え方を簡単に説明する。
（１）鉄筋コンクリート部材Ｍを、温度の均質性が保障される程度に小さい複数の仮想エリアに分割して、そのエリアの全部又は一部に温度センサを埋め込む。そして温度センサを埋め込んだエリア毎に、各コンクリート供試体を用意して、エリア内のコンクリート部分の温度に追従するようにする。
図２に示す例では、直方体の鉄筋コンクリート部材Ｍの縦・横・奥行方向に点線でそれぞれ３分割した例を示す。もっとも、これは追従制御の概念を説明するために挙げた事例であり、実際の鉄筋コンクリート部材の形状などに応じて、第１温度センサ５の埋め込み箇所は適宜選択することができる。
（２）そしてコンクリート供試体Ｓが鉄筋コンクリート部材Ｍと同じ温度履歴を有するようにしておき、鉄筋コンクリート部材Ｍの養生がある程度進んだ段階でコンクリート供試体Ｓを養生槽１０から取り出すことで強度の推定を行う。
（３）鉄筋コンクリート部材Ｍ中の一つのエリアに対して同時進行で複数のコンクリート供試体Ｓの追従養生を行い、鉄筋コンクリート部材Ｍの養生期間の或る段階で一つのコンクリート供試体Ｓの強度試験を行い、必要な強度に足りなければ、さらに鉄筋コンクリート部材Ｍの養生を続けて、次の段階でさらに強度試験を行うということを繰り返すとよい。
【００３３】
養生槽１０は、一つ又は複数のコンクリート供試体Ｓを通電により加熱するとともに、温度状態を制御できるように構成している。本実施形態において、養生槽１０は、筐体１２と、蓋１８とからなる。
【００３４】
筐体１２は、上面側に開口面Ａを有する複数の有底の型穴１４を設けている。本実施形態では、型穴１４の内面には上面及び下面開放の筒体１６を嵌め込んでいる。具体的には、筒体１６は、底面が金属製、側面が絶縁体（例えばプラスチックなどの合成樹脂）でできている型枠であって、この筒体１６にコンクリートを打設（充填）して供試体Ｓを作成した後に、この供試体を型穴１４に静置する。筒体の周面と型穴の内面との間には空気層を設けるようにしてもよい。底面側の金属面を電線２６と接続することで後述の第１電極板２２とし、上面側には第２電極板２４を取付け、さらに蓋１８で覆うことにより、追従養生における養生槽１０の準備が終了する。型穴同士の間には熱の干渉を生じないように断熱材を適用するとよい。
【００３５】
型穴１４内には第１電極板２２及び第２電極板２４が配置され、これら両電極の間に供試体Ｓが静置される。これら両電極に接するコンクリート供試体Ｓの上面及び下面が強度圧縮試験における被挟持面Ｐ、Ｐとなる。
【００３６】
好適な図示例では上記筐体１２の上面に複数の型穴１４を行列状に配置している。例えば鉄筋コンクリート部材Ｍ上のｎ個の測定点について強度を推定するときには、筐体１２の上面にはｎ列に亘って型穴１４を配置するとよく、また各測定点毎にｍ回の強度試験を可能とするときには、各行毎にｍ個の型穴１４を形成するとよい。
【００３７】
蓋１８は、上記型穴１４の開口面Ａを閉塞できる構造であればどのようなものでもよい。図示例では、型穴１４の上部内に着脱可能に嵌合させている。蓋１８は断熱材で形成するとよい。
【００３８】
通電手段２０は、各型穴１４の底面側に設置した第１電極板２２及び型穴１４の開口面Ａ側に配置した第２電極板２４を有する。第１電極板２２及び第２電極板２４は、電線２６を介して交流電源に接続されている。好適な図示例では、蓋１８を導電材料で形成し、蓋１８から起立する端子２６ａを介して接続するようにしている。
【００３９】
これら第１電極板２２及び第２電極板２４は、型穴１４を底面及び開口面Ａの全体をカバーするサイズに形成し、コンクリート全体に均等に交流を通電できるように設ける。なお、図示例では、第１電極板２２の外周部を上記筒体１６の下端部に付設した内向きフランジの上に載せて、固定している。
【００４０】
上記通電手段２０は、筐体１２上面に設けた型穴１４のうち鉄筋コンクリート部材Ｍの同じ測定点に対応する同じ列に配置された型穴１４の第１電極板２２及び第２電極板２４に対して、並列接続するように設ける。
【００４１】
次に本発明による鉄筋コンクリート部材の養生方法とともに当該部材の強度の推定方法を説明する。まず鉄筋コンクリート部材の養生作業とコンクリート供試体の養生作業とを同時並行する場合の手順を、図８を用いながら説明する。
【００４２】
（１）コンクリートの打ち込み前の準備
養生室Ｒに置かれた型枠内に鉄筋を配筋するとともに、必要により、操作用治具Ｊのインサート部ｊ１を設置する。インサート部を設置する方法としては、コンクリート打設前の鉄筋コンクリート部材Ｍ上面に操作用治具Ｊを設置する場合は、例えば、この鉄筋コンクリート部材Ｍを挟む姿勢で両側面に位置する型枠の上端に仮の支持部材（図示しない）を掛け渡し、その支持部材に操作用治具Ｊを取付けておくことで好適に実施できる。
また型枠内部のうち強度を測定するべき箇所に第１温度センサ５を設置し、この第１温度センサ５を、コントローラ２に接続する。
例えば、図５に示すように、インサート部であるアンカーの先端（図示例では）下端に第１温度センサである熱電対を貼り付けることができる。
また同図に示すように、この先端と同じくらいの深さで２つのインサート部ｊ１同士の中間位置に第１温度センサ５を設けてもよい。この場合には、図示しない鉄筋などに第１温度センサを取り付けることができる。
また図示はしないが、鉄筋コンクリート部材が梁部材のような長尺部材であって、曲げにより部材の強度が決定されるときには、長手方向の両側に設けた２つのインサート部ｊ２の中間位置であって部材の下面寄りに第１温度センサを設けるとよいが、インサート部ｊ２の位置の曲げモーメントが最大となる場合には上面寄りに設けるとよい。本来の温度センサの設置位置は応力が最も大きくなる表面であるが、安全のために表面よりやや部材内に入った位置（３０ｍｍ程度）で温度を測定することが望ましい。
なお中間位置であって部材の下面寄りに第１温度センサを設ける方がより良い理由は次の通りである。すなわち、曲げモーメントは、一般的に部材の上面では吊上げのインサート位置が大きくなり、部材の下面ではインサートとインサートの中間が大きくなるからである。なお、どの位置が最大になるかは、部材の形状とインサートの設置位置、設置数によって、適宜に決める。
（２）コンクリートの打ち込み
上記鉄筋コンクリート部材用の型枠内にコンクリートを打設する。
本実施形態では、速硬コンクリートに適用する場合について解説するが、本発明は他の種類のコンクリートに適用しても構わない。養生の種類としては、速硬コンクリートの場合には蒸気養生を用いるが、通常のコンクリートで強度の高いものや断面の大きな部材などでは蒸気養生を行うとは限らない。
また鉄筋コンクリート部材Ｍの強度を測定しようとする箇所のそれぞれについて養生槽１０の筒体内に同種類のコンクリートを充填して、必要個数のコンクリート供試体Ｓを作製する。
（３）コンクリートの養生
上記型枠にコンクリートを打設した後に養生室に高温蒸気を供給し、鉄筋コンクリート部材Ｍとして必要な強度を生ずるまで蒸気養生を行う。
高温蒸気により型枠内のコンクリートの温度が上昇すると、第１温度センサ５により検知され、コントローラ２へ送信されて温度履歴として記録されるとともに、その温度の測定値に応じて通電手段２０を介してコンクリート供試体Ｓへ通電される。通電手段２０の第１電極板２２及び第２電極板２４を通じて筒体１６内のコンクリート全体にほぼ均一に通電されるため、ほぼ一様にジュール熱が発生する。これにより、コンクリート供試体Ｓの温度を鉄筋コンクリート部材Ｍの温度に的確に追従させることができる。
なお、コンクリート供試体Ｓ内の温度が第２温度センサ６により測定され、コントローラ２にフィードバッグされ、温度制御に利用されるのであるが、上述の如くコンクリート供試体Ｓの局部的な温度差が少ないので、制御の精度が高まる。
（４）コンクリートの強度試験の実施
そこで養生工程の開始からある程度の時間が経過した後に養生槽１０から一つのコンクリート供試体Ｓを取り出して、圧縮強度試験を行う。図７に示すようにコンクリート供試体Ｓを台の上に載せ、載荷試験機を用いて、コンクリート供試体Ｓの被挟持面Ｐ、Ｐを上下両側から挟持し、コンクリート供試体Ｓが破壊されるまで圧力を加える。この圧縮強度試験の結果から、曲げ強度や引張強度、付着強度等が公知の計算式で導き出すことができる。具体的には、計画段階で、インサートからコーン破壊しないための所要の圧縮強度と、曲げひび割れが生じないための曲げ強度を圧縮強度に換算し、最も高い圧縮強度とその位置を決定しておく。製造時にはこの箇所について熱電対をセットして、その箇所の圧縮強度を確認すれば良い。測定された強度が所要値に達しないときには、鉄筋コンクリート部材Ｍの養生を継続し、所要値に達したときには養生を終了する。
（５）鉄筋コンクリート部材の脱型
養生工程が終了した後には、操作用治具Ｊの本体ｊ２をインサート部ｊ１へ取り付け、操作用治具Ｊをフック手段Ｆに引っ掛ける。そうして鉄筋コンクリート部材Ｍを吊り上げて、移動するとよい。
【００４３】
なお、上記の方法では、鉄筋コンクリート部材とコンクリート供試体との養生を並行して行っていたが、鉄筋コンクリート部材の温度履歴をコントローラに記録して、この記録に基づいて、鉄筋コンクリート部材の養生とは独立して、コンクリート供試体を養生し、鉄筋コンクリート部材の養生期間の各段階の強度を推定することもできる。
【００４４】
鉄筋コンクリート部材の養生とは独立して、コンクリート供試体を養生する工程を行う場合について説明する。こうした作業は例えばコンクリートの調合を決定する段階で必要となる。コンクリート強度発現は、コンクリートの調合（組成物であるセメント、水、骨材等の調合割合）、加熱温度や加熱期間等の養生条件により決まるので、必要な圧縮強度を得るための調合条件と加熱養生条件（温度、養生時間）を決定する必要がある。これを事前に検討する場合には、同時ではなく事前に検討することが必要で、過去の記録等に基づく温度履歴で養生した供試体を使って強度発現状態を評価し、コンクリートの調合を決定することになる。
【００４５】
以下、図９から図１２に基づいて本発明を行う前提となる事実及び本発明の効果確認のために行った実験に関して説明する。
【００４６】
図９は、鉄筋コンクリート部材Ｍを長手方向から見た形状（図９（ａ）参照）、及び、コンクリート供試体Ｓを正面方向から見た形状（図９（ｂ）参照）をそれぞれ示している。これらを供試体として蒸気雰囲気の中で加熱して温度変化を測定した。
鉄筋コンクリート部材Ｍは、図面中の高さが５３０ｍｍ、左右の幅が５２０ｍｍの、全体として梁形状のものであり、養生槽中に配置した。鉄筋コンクリート部材Ｍには、縦断面の中心線に沿って、さらにその断面の中心点（Ｏ）の位置ａ１、上面から１００ｍｍの位置ａ２、及び上面から３０ｍｍの位置ａ３にそれぞれ第１温度センサ５を埋設している。
コンクリート供試体Ｓは、高さが２００ｍｍ、径が１００ｍｍのサイズの柱状であり、封緘した状態でさらに類似の加熱条件とするために一方向から加熱できるように他の周囲を断熱材で覆った養生槽に入れたもの（Ｔｐ２）と、封緘した状態で蒸気雰囲気中にそのまま置いたもの（Ｔｐ１）との２種類を用意した。それぞれのコンクリート供試体に、その中心線に沿って、中心位置（ｂ１）、上面から３０ｍｍの位置（ｂ２）、下面から３０ｍｍの位置（ｂ３）にそれぞれ第２温度センサ６を埋設している。
【００４７】
図１０は、蒸気雰囲気で供試体として、蒸気供給器への注水を開始してからの時間と各供試体の内部の測定点での温度の変化とを示している。図中、Ｔｒは、蒸気雰囲気の温度、Ｔ（ａ１）、Ｔ（ａ２）、Ｔ（ａ３）は、養生槽に入れた鉄筋コンクリート部材Ｍの各測定点での温度、ＴＣ（ｂ１）、ＴＣ（ｂ２）、ＴＣ（ｂ３）は、周囲を断熱材で覆った養生槽に入れ鉄筋コンクリート部材と同じ養生槽に入れたコンクリート供試体（Ｔｐ２）の各測定点での温度、ＴＶ（ｂ１）、ＴＶ（ｂ２）、ＴＶ（ｂ３）は、蒸気雰囲気中に置いたコンクリート供試体（Ｔｐ１）の各測定点での温度である。ＴＶ（ｂ１）、ＴＶ（ｂ２）、ＴＶ（ｂ３）は、注水後の早い段階で上昇している。
すなわち、封緘したコンクリート供試体をそのままの状態で鉄筋コンクリート部材とともに蒸気養生を行う方法では、コンクリート内部の温度上昇が実部材に対して早く、到達温度も高いため、部材のコンクリート強度を正確に評価できないと考えられる。これにより、養生時間が短い場合に単に蒸気養生で温度の管理を行うことは難しいことがわかる。
【００４８】
上記の実験において養生３時間でコンクリート供試体Ｔｐ１、Ｔｐ２を取り出し、強度試験を行った。その結果を図１２（ａ）に白棒で示す。Ｔｐ１は高温の温度履歴を受けており、圧縮強度も大である。実際の部材で発現している圧縮強度よりも、かなり高く評価されていることが、容易に推察できる。
これに対してＴｐ２は、圧縮強度が１Ｎ／ｍｍ２程度と小さかった。これは、供試体の上下での温度勾配が大きいため、養生温度の低い供試体下部の影響を受けたものと推察される。この結果は、コンクリート供試体を本願発明により均一な温度とすることで圧縮強度の局部的なばらつきを抑制できることを示していると解釈できる。
【００４９】
次に養生方法として、気中温度養生及びジュール加熱養生とを対比する試験を行った。鉄筋コンクリート部材の上面から３０ｍｍの温度履歴を参考に温度プログラムを設定した。
気中温度養生ではチャンバー内に封緘した供試体を静置し、温度雰囲気を前記鉄筋コンクリート部材の上面から３０ｍｍの温度履歴に制御した。ジュール加熱養生は図３の装置を用いて、供試体端部に電極を取り付けて交流電流を流して加熱する。供試体中央の温度が前記鉄筋コンクリート部材の上面から３０ｍｍの温度履歴になるように制御した。また供試体設置後に周囲を断熱材で覆い、外部温度の影響が少なくなるようにした。なお、全て材齢１時間で養生を開始した。供試体としては、図９（ｂ）に示す供試体Ｓには直径が１００ｍｍで高さ２００ｍｍの円柱供試体を用いて、上面から３０ｍｍの位置（ｂ２）、上面から１００ｍｍの位置で横方向の中心線に沿って側面からそれぞれ１０ｍｍの位置（ｂ５）、３０ｍｍの位置（ｂ４）、５０ｍｍの位置（ｂ１）、下面から３０ｍｍの位置（ｂ３）に温度センサを設置した。なお、コントローラ２にフィードバックするための第２温度センサ６は位置（ｂ１）に設置しており、この位置が当該第２温度センサ６の設置場所として好適である。しかしながら、図１１の結果から明らかなように温度履歴がほぼ同一の値で推移しているので、供試体Ｓの内部でコントローラ２にフィードバックするための第２温度センサ６の位置を変更しても好適に実施できる。
【００５０】
図１１（ａ）は、気中温度養生におけるコンクリート供試体の温度の変化を、図１１（ｂ）は、ジュール加熱養生におけるコンクリート供試体の温度の変化をそれぞれ示している。
気中温度養生では、プログラムされた温度履歴に対して加熱初期、例えば養生開始から０．５時間後では１０℃程度の低い値を示している。これに対して、ジュール加熱ではプログラムされた温度履歴とほぼ同じ温度履歴となっている。
【００５１】
この実験により養生３時間の段階でコンクリート供試体Ｓを取り出し、圧縮強度試験を行った結果を図１２（ｂ）に黒棒で示す。気中温度養生に比べてジュール加熱養生の方が圧縮強度に優れていることが判った。この理由として、プログラムされた温度履歴とほぼ同じ温度履歴となっているジュール加熱養生に比べ、気中温度養生は特に加熱初期に１０℃程度低い値の温度履歴を受けて養生されており、その結果２Ｎ/ｍｍ２程度の低い圧縮強度となっている。このことから、ジュール加熱養生では、吊上げ時に確認したい部位の温度を測定すれば、温度履歴を精度よく再現することができ、鉄筋コンクリート部材の強度が精度よく評価できるのである。
【００５２】
以上述べたことは発明の単に一つの実施形態である。プレキャストコンクリート以外の本発明の以外の本発明の実施形態としては、例えば建設現場でコンクリートの型枠を外すときに強度が５Ｎ/ｍｍ２以上出ていることを確認したうえで外したり、コンクリートの湿潤養生を計画供用期間の級に応じて１０〜１５Ｎ/ｍｍ２発現するまで継続するルールが日本建築学会の建築工事標準仕様書・同解説「鉄筋コンクリート工事ＪＡＳＳ  ５等で定められており、こういった場合の強度推定に用いることができる。これまでは、現場で直径が１００ｍｍで高さ２００ｍｍの供試体を気中養生しておき、この供試体を用いて圧縮強度を評価することが一般的に行われている。しかし、供試体と実部材では温度履歴が異なり、一般的に供試体のほうが温度は低いので圧縮強度が小さくなり、安全側とはいえるものの正確な強度推定方法ができていなかった。本発明の技術はそういう場合にも適用できる。
さらに、本発明の技術的な意義に反しない範囲で、さまざまな実施形態の変更が可能であると理解されるべきである。
【符号の説明】
【００５３】
２…コントローラ  ４…温度測定手段
５…第１温度センサ（熱電対）  ６…第２温度センサ（熱電対）
１０…養生槽  １２…筐体  １４…型穴  １６…筒体（断熱筒）
１６ａ…内リブ  １６ｂ…内向きフランジ  １８…蓋
２０…通電手段  ２２…第１電極板  ２４…第２電極板
２６…電線  ２６ａ…端子片
Ａ…開口面  Ｆ…フック手段  Ｊ…操作用治具  ｊ１…インサート部材  ｊ２…本体
Ｍ…鉄筋コンクリート部材  Ｒ…養生室  Ｓ…コンクリート供試体
【図１】
0006645760.tif 000002
【図２】
0006645760.tif 000003
【図３】
0006645760.tif 000004
【図４】
0006645760.tif 000005
【図５】
0006645760.tif 000006
【図６】
0006645760.tif 000007
【図７】
0006645760.tif 000008
【図８】
0006645760.tif 000009
【図９】
0006645760.tif 000010
【図１０】
0006645760.tif 000011
【図１１】
0006645760.tif 000012
【図１２】
0006645760.tif 000013